КАТАЛИЗАТОР ПОЛИМЕРИЗАЦИИ ОЛЕФИНОВ

1. Способ получения твердого компонента предкатализатора для применения при полимеризации олефина, включающий
растворение безводного хлорида магния в спирте и добавление воды с образованием первого раствора, содержание воды в котором составляет от около 0,5 ммоль воды на моль MgCl2 до около 100 ммоль воды на моль MgCl2;
приведение в контакт первого раствора с первым соединением титана с образованием твердого компонента предкатализатора; и
обработку твердого компонента предкатализатора углеводородным или галогенированным углеводородным растворителем, необязательно содержащим второе соединение титана.
2. Способ по п. 1, дополнительно включающий добавление к первому раствору углеводорода, силоксана, алкоксида алюминия или смеси любых двух или более из перечисленных компонентов с образованием второго раствора.
3. Способ по п. 1, дополнительно включающий добавление к первому раствору углеводорода, силоксана и алкоксида алюминия с образованием второго раствора.
4. Способ по п. 1, где во время растворения хлорида магния в спирте отсутствуют соединения алкоксида алюминия.
5. Способ по п. 1, дополнительно включающий приведение первого раствора в контакт с внутренним донором электронов, одновременно с растворением хлорида магния в спирте или после него.
6. Способ по п. 5, в котором приведение в контакт первого раствора с внутренним донором электронов и приведение в контакт первого раствора с первым соединением титана во втором растворителе с образованием твердого компонента предкатализатора осуществляют одновременно.
7. Способ по п. 5, в котором внутренний донор представляет собой органический сложный моноэфир, имеющий от 2 до около 30 атомов углерода.
8. Способ по п. 2, в котором добавляют соединение алкоксида алюминия, выбранное из группы, состоящей из метоксида алюминия, этоксида алюминия, изопропоксида алюминия и смесей любых двух или более из них.
9. Способ по п. 1, в котором первое соединение титана представляет собой галогенид титана, алкоксид титана или алкоксихлорид титана.
10. Способ по п. 1, в котором второе соединение титана представляет собой галогенид титана.
2
2
2
2
11. Способ по п. 1, в котором уровень влаги в растворе хлорида магния находится в диапазоне от около 5 ммоль HO/моль MgCl до 50 ммоль HO/моль MgCl.
2
2
2
2
12. Способ по п. 11, в котором уровень влаги в растворе хлорида магния находится в диапазоне от около 25 ммоль HO/моль MgCl до 50 ммоль HO/моль MgCl.
13. Способ по п. 2, в котором добавляют углеводородный растворитель, представляющий собой ароматический или алифатический углеводород.
14. Способ по п. 13, в котором углеводородный растворитель выбран из группы, состоящей из толуола, этилбензола, пентана, гексана и гептана.
15. Способ по п. 2, в котором добавляют силоксан.
16. Твердый компонент предкатализатора, полученный способом по п. 1.
17. Способ полимеризации или сополимеризации олефина, включающий приведение в контакт твердого компонента предкатализатора по п. 16 с алюминийорганическим активирующим агентом и олефином.
18. Способ по п. 17, в котором алюминийорганический активирующий агент представляет собой триэтилалюминий, триизобутилалюминий, три-н-октилалюминий или смесь любых двух или более из них.
19. Способ по п. 18, в котором олефин представляет собой этилен, пропилен, 1-бутилен, 1-метил-1-пентен, 1-гексен и 1-октен.
2
2
20. Полиолефиновый материал, полученный из полиолефиновой каталитической композиции, содержащий предкаталитическую композицию, содержащую хлорид магния; спирт; и  галогенид титана, причем предкаталитическая композиция получена из раствора предкатализатора, содержание воды в котором составляет от около 0,5 ммоль воды на моль MgCl до около 100 ммоль воды на моль MgCl; полиолефиновый материал представляет собой полиэтилен; и полиэтилен имеет индекс текучести расплава менее 40.